СПОСОБ МОДИФИКАЦИИ БАЗИСНЫХ МАТЕРИАЛОВ ИЗ АКРИЛОВЫХ ПЛАСТМАСС ИЛИ СИЛИКОНОВ ДЛЯ СЪЕМНЫХ ЗУБНЫХ ПРОТЕЗОВ, ОБТУРАТОРОВ И КОМПОНЕНТОВ ЧЕЛЮСТНО-ЛИЦЕВЫХ ПРОТЕЗОВ ЗОЛОТОМ И ЗОЛОТЫМИ СПЛАВАМИ
METHOD FOR MODIFYING ACRYLIC OR SILICONE DENTURE, OBTURATOR, MAXILLOFACIAL COMPONENT MATERIALS WITH GOLD AND GOLD ALLOYS

Изобретение относится к стоматологии и может использоваться при изготовлении съемных зубных протезов, обтураторов и компонентов челюстно-лицевых протезов из акриловых пластмасс и силикона, применяемых в стоматологии.
Известные аналоги
Одним из способов в практике ортопедической стоматологии является нанесение на поверхность съемного протеза, контактирующей со слизистой оболочкой полости рта, слоя химически осажденного металла, так как пластмасса является диэлектриком, то нанесение металла возможно следующими способами: механическим, физическим и химическим.
При механическом способе на поверхность пластмассы наклеивается металлическая фольга, однако этот способ очень трудоемок, а кроме того, возможно изменение рельефной поверхности ввиду образования складок и наклепов. Физический способ заключается в том, что металлическое покрытие формируется на поверхности диэлектрика окунанием и обрызгиванием жидким металлом или напылением и конденсацией паров металлов. Так как процесс проводится при повышенных температурах, данный способ неприемлем для акриловых пластмасс, применяемых в ортопедической стоматологии.
При химическом способе покрытие металлом формируется из атомов металла, образующихся при химических реакциях. Для образования металлического слоя на поверхности пластмассы используется химический способ. Важная проблема, возникающая при покрытии металлом диэлектрика, - прочность сцепления. Между неметаллами и металлами не существует какой-либо естественной связи, как у металлов между собой, поэтому оказывается необходимым выполнять соответствующую обработку поверхности непроводника, повышающую прочность сцепления. Большие требования предъявляются и к чистоте поверхности. Поверхность пластмассы должна быть микрошероховатой, обеспечивающей прочность сцепления металла с пластмассой, для сохранения этой связи при колебаниях температуры и механических воздействий. В случае получения положительного эффекта при пользовании посеребренным съемным протезом для увеличения срока службы покрытия на слой серебра наносят электрохимическим способом палладий или золото.
В клинической практике в качестве материала покрытия уже готового пластмассового протеза используют золото, серебро, палладий и их сплавы, титан, нержавеющую сталь марки 1Х18Н9Т, двуокись кремния. Сплавы металлов, содержащие серебро, в силу его олигодинамического и противовоспалительного действия применяют при хронических заболеваниях слизистых оболочек полости рта и органов желудочно-кишечного тракта. Наибольшее распространение получило химическое серебрение поверхности пластмассового протеза. Оно основано на реакции восстановления серебра из его соединений, после проведения которой серебро оседает на поверхности протеза в виде пленки толщиной 2-3 мк. Благодаря серебрению акрилового протеза исчезают жалобы больных на неприятные ощущения во рту, происходит эпителизация поражений слизистой оболочки протезного ложа. Однако серебро, как правило, исчезает с поверхности протеза через 2-3 недели, что требует проведения повторной металлизации.
Покрытие базисов съемных протезов методом электронно-лучевого испарения индифферентными пленками из сплава нержавеющей стали марки 1Х18Н9Т, хрома, серебряно-палладиевого сплава, двуокиси кремния у пациентов с токсико-аллергическими стоматитами показало, что они не только ухудшают вид протезов, но и значительно затрудняют пользование ими.
Библиографические данные опубликованных источников информации Ортопедическое лечение больных с полным отсутствием зубов. Воронов А.П., Лебеденко И.Ю., Воронов И.А. - Практическое пособие. - стр.218-220. - Издательство: МЕДпресс, 2006 г.; Руководство по ортопедической стоматологии. Протезирование при полном отсутствии зубов. Лебеденко И.Ю., Каливраджиян Э.С., Ибрагимова. 18.4. стр.336., Т.И. М.: ООО "Медицинское Информационное Агенство". - 2005 г.
Способ металлизации пластмассовых зубных протезов. - Патент №1680142, заявитель: Свердловский медицинский институт, опубликовано 30.09.1991 г.
Предложенный способ модификации базисных материалов из акриловых пластмасс или силиконов для съемных зубных протезов, обтураторов и компонентов челюстно-лицевых протезов золотом и золотыми сплавами,
отличающийся тем, что: в зависимости от содержания в количественном отношении компонентов золота и серебра с целью наилучшего антиадгезивного эффекта против микробной адгезии к съемным зубным протезам, обтураторам и компонентам челюстно-лицевых протезов в полости рта человека, с учетом индивидуальной переносимости берется золото или золотой сплав от 999,9∗ пробы до 750∗ пробы в виде фольги, хлопьев, пудры и т.д. с поперечным сечением (толщиной) от 1 мкм (микрометр) до 8 мкм (микрометр), далее по весу отделяются части компонентов, необходимые для изготовления модифицированного базиса съемного зубного протеза, обтуратора или компонентов челюстно-лицевого протеза, как правило, в соотношении 300:1, где 300 - это весовая часть акриловой пластмассы или силикона, а 1 - это весовая часть золота и его сплавов, причем: это соотношение может изменяться в зависимости от увеличения или уменьшения доли золота и его сплавов в модифицированном базисном материале из акриловой пластмассы или силикона, далее компоненты из акриловой пластмассы или силикона тщательно перемешиваются с компонентом из золота или его сплавов механическим способом или вручную и формуются в подготовленную кювету со съемным зубным протезом, обтуратором или компонентами челюстно-лицевых протезов в обычном порядке и проводится полимеризация.
Модифицированные золотом и его сплавами базисные материалы из акриловой пластмассы или силикона могут применяться: как в обычном порядке, когда весь базис изготовлен из модифицированного материала, так и с использованием «сэндвич» техники, когда только слой базисного материала, прилежащий к тканям слизистой оболочки, альвеолярным отросткам и твердому небу толщиной от 0,5 мм, изготавливается из модифицированного базисного материала, а остальная часть базиса из обычного немодифицированного материала.
Благодаря модификации золотом или золотыми сплавами акрилового или силиконового базиса съемного зубного протеза исчезают жалобы больных на неприятные ощущения во рту, происходит эпителизация поражений слизистой оболочки протезного ложа, уменьшается микробная адгезия к базису съемного зубного протеза, золото или его сплавы присутствуют в базисе съемного зубного протеза до конца его использования, что не требует проведения повторной модификации. Модификация золотом или золотыми сплавами акрилового или силиконового базиса съемного зубного протеза не требует дорогостоящего оборудования, а ввиду очень малого расхода золота и его сплавов на один базис съемного зубного протеза, что в среднем составляет от 0,05 гр до 0,03 гр, модификация золотом или золотыми сплавами акрилового или силиконового базиса съемного зубного протеза не оказывает существенного влияния на общую стоимость съемного зубного протеза.
Пояснения к представленным фотографиям:
1 - на Фиг.1 изображена фотография пластины силикона «Molloplast-В» после полимеризации толщиной в 1 мм, не модифицированной золотом и его сплавами.
2 - на Фиг.2 изображена фотография пластины силикона «Molloplast-В» после полимеризации толщиной в 1 мм, модифицированной золотом и его сплавами.
3 - на Фиг.3 изображены две фотографии базиса полного съемного зубного протеза нижней челюсти человека с базисом, модифицированным золотом и его сплавами, вид со стороны протезного ложа.
4 - на Фиг.4 изображены две фотографии базиса полного съемного зубного протеза нижней челюсти человека с базисом, модифицированным золотом и его сплавами, вид с вестибулярной и оральной стороны протеза.
5 - на Фиг.5 изображены две фотографии базисной акриловой пластмассы «Фторакс» в виде пластин толщиной в 1 мм после полимеризации, где №1 - это базисная акриловая пластмасса «Фторакс», модифицированная золотом и его сплавами, а №2 - это базисная акриловая пластмасса «Фторакс», не модифицированная золотом и его сплавами.
6 - на Фиг.6 изображены две фотографии базисной акриловой пластмассы «Фторакс» в виде пластин толщиной в 1 мм после полимеризации, где №1 - это базисная акриловая пластмасса «Фторакс», модифицированная золотом и его сплавами, а №2 - это базисная акриловая пластмасса «Фторакс», не модифицированная золотом и его сплавами, при этом видно, что при наложении пластин одна на другую цвет их практически не меняется несмотря на толщину в 1 мм каждой пластины.
Осуществление изобретения
Предложенный способ модификации базисных материалов из акриловых пластмасс или силиконов для съемных зубных протезов, обтураторов и компонентов челюстно-лицевых протезов золотом и золотыми сплавами осуществляется следующим способом: в зависимости от содержания в количественном отношении компонентов золота и серебра берется золото или золотой сплав от 999,9∗ пробы до 750∗ пробы в виде фольги, хлопьев, пудры и т.д. с поперечным сечением (толщиной) от 1 мкм (микрометр) до 8 мкм (микрометр), далее по весу отделяется часть, необходимая для изготовления модифицированного базиса съемного зубного протеза, обтуратора или компонента челюстно-лицевого протеза, как правило, в соотношении 300:1, где 300 - это весовая часть акриловой пластмассы или силикона, а 1 - это весовая часть золота и его сплавов, причем это соотношение может изменяться в зависимости от увеличения или уменьшения доли золота и его сплавов в модифицированном базисном материале из акриловой пластмассы или силикона, далее компоненты из акриловой пластмассы или силикона тщательно перемешиваются с компонентом из золота или его сплавов механическим способом или вручную и формуются в подготовленную кювету со съемным зубным протезом, обтуратором или компонентами челюстно-лицевых протезов в обычном известном порядке и проводится полимеризация. Модифицированные золотом и его сплавами базисные материалы из акриловой пластмассы или силикона могут применяться как в обычном порядке, когда весь базис изготовлен из модифицированного материала, так и с использованием «сэндвич» техники, когда только слой базисного материала, прилежащий к тканям слизистой оболочки, альвеолярным отросткам и твердому небу толщиной от 0,5 мм, изготавливается из модифицированного базисного материала, а остальная часть базиса из обычного немодифицированного материала.